(57)【要約】  ポリマー材料で形成された伸縮性フィルム（Ｆ）と、少なくとも一つの面にフロック加工された繊維から成るコーティング（１３）とを備えた複合材料。前記繊維は、接合材料の層（Ｃ）によってフィルムに固定される。【選択図】図３
2008535706.tif 000002
【特許請求の範囲】
【請求項１】
ポリマー材料で形成された伸縮性フィルムと、
前記フィルムの少なくとも一方の面に設けられた繊維から成るコーティングと
を有する複合材料において、
繊維から成る前記コーティングが、接合材料から成る接合層によって前記フィルムに固定されたフロック加工繊維で形成されている
ことを特徴とする複合材料。
【請求項２】
前記接合材料から成る接合層が伸縮特性を有する
ことを特徴とする請求項１に記載の複合材料。
【請求項３】
前記接合層が不連続的に分布されている
ことを特徴とする請求項１又は２に記載の複合材料。
【請求項４】
装置の流れ方向を横切る方向に優位な伸縮性を有する
ことを特徴とする請求項１〜３の何れか一項に記載の複合材料。
【請求項５】
相互の直交する二つの方向に伸縮性を有する
ことを特徴とする請求項１〜３の何れか一項に記載の複合材料。
【請求項６】
元の長さの８０％引き伸ばしを行う応力サイクルの後の永久変形が、約２０％か又は約２０％未満である
ことを特徴とする請求項１〜５の何れか一項に記載の複合材料。
【請求項７】
ポリマー材料で形成された前記伸縮性ポリマーフィルムが、５〜４００μｍの範囲の厚みを有し、好ましくは、２０〜２００μｍの厚みを有し、より好ましくは３０〜７０μｍの厚みを有する
ことを特徴とする請求項１〜６の何れか一項に記載の複合材料。
【請求項８】
前記少なくとも一方の面における、少なくとも一方の面の面積当たりの繊維の量が、２ｇ／ｍ２〜１００ｇ／ｍ２の範囲にあり、好ましくは５ｇ／ｍ２〜４０ｇ／ｍ２の範囲にあり、より好ましくは７ｇ／ｍ２〜２０ｇ／ｍ２の範囲にある
ことを特徴とする請求項１〜７の何れか一項に記載の複合材料。
【請求項９】
各面において、１〜３０ｇ／ｍ２の範囲、好ましくは、５〜１０ｇ／ｍ２の範囲の量の繊維接合材料が、前記少なくとも一方の面に塗布され、
前記重量が乾燥した又は交差接合した製品に基づいて決められる
ことを特徴とする請求項１〜８の何れか一項に記載の複合材料。
【請求項１０】
前記繊維が熱可塑性繊維である
ことを特徴とする請求項１〜９の何れか一項に記載の複合材料。
【請求項１１】
前記繊維が、０．３〜３．３ｄｔｅｘのカウントを有する
ことを特徴とする請求項１〜１０の何れか一項に記載の複合材料。
【請求項１２】
前記繊維が、０．２〜１．５ｍｍの範囲の長さを有する
ことを特徴とする請求項１〜１１の何れか一項に記載の複合材料。
【請求項１３】
両面に、フロック加工繊維から成るコーティングを有する
ことを特徴とする請求項１〜１２の何れか一項に記載の複合材料。
【請求項１４】
前記伸縮性フィルムが、ポリオレフィン、エチレン・プロピレン共重合体、スチレンブタジエン、ポリウレタンから成る群から選択されるポリマーを用いて製造される
ことを特徴とする請求項１〜１３の何れか一項に記載の複合材料。
【請求項１５】
前記接合層が伸縮性重合樹脂で形成されている
ことを特徴とする請求項１〜１４の何れか一項に記載の複合材料。
【請求項１６】
接合層を形成する前記伸縮性重合樹脂が、アクリロニトリル共重合体及びアクリル酸エステルに基づく樹脂、アクリルスチレン樹脂、アクリル熱架橋接合樹脂から成る群から選択される
ことを特徴とする請求項１５に記載の複合材料。
【請求項１７】
前記フロック加工繊維の接合材料が接着剤である
ことを特徴とする請求項１〜１４の何れか一項に記載の複合材料。
【請求項１８】
前記接着剤が熱溶解接着剤である
ことを特徴とする請求項１７に記載の複合材料。
【請求項１９】
前記接着剤がポリオレフィン又は合成ゴムを基礎とする
ことを特徴とする請求項１７又は１８に記載の複合材料。
【請求項２０】
請求項１〜１９の何れか一項に記載の複合材料によって形成される少なくとも一つの構成要素を有する吸収性物品。
【請求項２１】
伸縮性閉鎖タブを備えた乳幼児用おむつであって、
前記伸縮性タブの少なくとも一部が、請求項１〜１９の何れか一項に記載の複合材料で形成されている
ことを特徴とする乳幼児用おむつ。
【発明の詳細な説明】
【技術分野】
【０００１】
本発明は、衛生製品、特に、乳幼児用おむつや失禁用おむつ等の分野における革新に関する。
【背景技術】
【０００２】
乳幼児用おむつや他の同様の製品では、使用者の体形に合わせるために伸縮性を有する構成材が用いられている。
【０００３】
このため、伸縮特性を有するポリマーフィルムが使用されている。言い換えれば、フィルムが解放された時に、フィルムがその元の形状に大体戻るように、実質的な伸縮性の範囲内に留まる伸長によって引き伸ばされ得、かつ、変形され得るポリマーフィルムが使用され、また、前記フィルムの永久変形は、８０％の３回の伸長サイクルの後に、典型的には、初期の長さの１０％の範囲内に制限されている。
【０００４】
この種のフィルムから、おむつに適用される伸縮性ストリップが製造され、おむつに必要なフィット性を付与し、おむつが使用者に適合し、また、利用されることを可能にしている。乳幼児用おむつにおいては、この種の伸縮性フィルムがおむつの閉タブの製造に用いられている。おむつの使用から普通のパンツの使用への経過を補助するために今日用いられる「トレーニングパンツ」においては、通常のパンツのように着られるが、おむつの構造及び機能特性を有する製品のサイドバンドを形成するために、伸縮性フィルムのストリップが使用されている。特に、この応用において、製品は伸縮性ポリマーフィルムで形成された大きな面積を有する。
【０００５】
ポリマーフィルムの肌への接触が不快であり、特に、乳幼児用おしめにおける使用において皮膚に刺激を生じさせるため、ポリマーフィルムを織物繊維でコートすることが研究されている。また、織物繊維のコーティングは、その製品を着ける人だけではなく、その製品を取り扱う人にも、よりよい「肌触り」を与える作用を有する。従って、使用者の肌に接触する状態にはならないおむつの構成材に用いられる伸縮性フィルムにも繊維コーティングが用いられる。
【０００６】
米国特許第５，４２２，１７２号には、不織布層に接合された伸縮性フィルムから成るラミネートと、関連する製造方法とが開示されている。ポリマーフィルムは、一つ又は二つのウェブが供給されるカレンダーのニップに直接押し出される。繊維は、押し出されたフィルムに直接接合される。この製造工程は、フィルムをカレンダーの口部に直接押し出さなければならないため、複雑な機構を必要とする。さらに、得られた製品を引っ張って引き伸ばす時に、繊維の破損が生じる。
【０００７】
他の技術によれば、繊維のウェブは予め形成されたフィルムに接合される。この種の製品は、ポリマーフィルムを引き伸ばした位置に保持してポリマーフィルムに不織布を付けた場合、得られたラミネートを解放してフィルムを引き伸ばしていない状態に戻した時に、不織布にしわが寄るので、満足のいくものになることが保証されていない。さらに、これらの技術では、フィルムは引き伸ばされ、言い換えれば、機械の進行方向（ＭＤ）に予め引き伸ばされ、即ち、材料の供給方向と並行な方向に予め引き伸ばされる。他方、半加工製品を（おしめ等のような）吸収製品又は衣類の製造に使用する場合には、横方向（ＣＤ）への伸縮性、又は横方向への優位性が概して求められる。これは、おむつの製造段階において、伸縮性製品がおむつと一直線にして供給されると、伸縮性バンドを横方向に供給して、その後回転させて製造する速度より、製造速度が著しく速くなるためである。
【０００８】
始めに、引き伸ばされることなしに、フィルムが不織布ウェブにラミネート加工されると、不織布が使用時にフィルムの引き伸ばしを妨害し、繊維が剥がれ、また、破壊する。代わりに、伸縮性不織布を使用するべきであるが、これらは非常に高価である。
【０００９】
米国特許公開２００３／０１０５４４６号には、二つの織物ウェブにラミネート加工された中間ポリマーフィルムを備えた複合ラミネート加工製品が開示されている。また、この場合、フィルムは、二つの繊維層の少なくとも一方をラミネート加工する装置に直接押し出される。その後、この複合製品は、繊維を破壊するため伸縮性の範囲で引き伸ばされ、最終製品にフィルムの伸縮性を与える。また、フィルムに孔を設ける可能性についても開示されている。この製法工程は複雑であり、かつ、繊維を破壊するので不満足なものであり、他方、生産ラインの最後で、適当な伸縮特性を備えた半加工製品を得る必要がある。
【００１０】
さらに、伸縮性フィルムと繊維とのラミネートを製造する方法が米国特許公開２００３／００８４９８６号及び米国特許第６，５３７，９３０号、米国特許公開２００３／００２２５８２号及び米国特許第６，２５５，２３６号に開示されている。
【００１１】
欧州特許第０７３７４６２号には、フロック加工繊維層が形成された非伸縮性ポリマーフィルムから成る複合材料が開示されている。この複合材料は、特に、女性用衛生ナプキンにおけるトップシートとして用いられる。フィルムは、体液の通過を可能にする孔を有する。
【００１２】
【特許文献１】米国特許第５，４２２，１７２号
【特許文献２】米国特許公開２００３／００８４９８６号
【特許文献３】米国特許第６，５３７，９３０号
【特許文献４】米国特許公開２００３／００２２５８２号
【特許文献５】米国特許第６，２５５，２３６号
【特許文献６】欧州特許第０７３７４６２号
【発明の開示】
【００１３】
本発明の目的は、特に、乳幼児用おしめ、失禁用おしめ及びその他の衛生吸収製品における伸縮性構成材として好適な、伸縮性フィルムを備えたラミネートの新しい製造方法を実現することにある。
【００１４】
別の側面によれば、本発明の目的は、着用が、より簡単で、そしてより快適であり、かつ、快適性が向上し、フィット性が高くなり、さらに、使用者の体形への適合性が高い少なくとも一つの伸縮性構成材を備えた吸収製品、特に、限定するわけではないが、乳幼児用おしめや失禁用おしめを製造することにある。
【００１５】
さらに別の側面によれば、本発明の目的は、衛生ナプキン及び乳幼児用おしめ又は失禁用おしめ若しくはそれらと同様の製品の構成材として特に好適で有効な伸縮性フィルムと織物繊維のコーティングとを有する伸縮性ラミネート製品を製造することにある。
【００１６】
実質的に、第一の特徴によれば、本発明は、ポリマー材料で形成された伸縮性フィルムと、前記フィルムの少なくとも一方の面に設けられた繊維から成るコーティングとを有し、前記コーティングがフロック加工繊維で形成されている複合材料に関する。
【００１７】
従って、従来の伸縮性フィルムとは逆に、本発明によれば、非常に短い繊維を用いたコーティングが得られ、これらの繊維は、フィルム表面に対して直角に位置決めされてフィルムに接合される。この方法では、繊維がフィルムの伸長を妨害することはなく、フィルムが引き伸ばされた時に繊維が破壊されることはなく、かつ、フィルムを引き伸ばして、引き伸ばした状態で繊維を塗布しても、繊維がしわになることはない。しかしながら、フィルムを予め引き伸ばしておかずに、フロック加工を行うことが好ましい。
【００１８】
有利には、繊維は、重合成樹脂や接着剤のような接合材料を用いてフィルムに接合される。この材料は、乾燥され、交差接合され、又は重合された時に、それ自身が伸縮特性を有する。選択的に、ポリマーフィルムに塗布した時点で、分布が不連続性になる、典型的には、連続層の形態というよりはむしろ格子の形態になる材料を使用することができる。このような性質を有する熱溶解接着剤は公知であり、吸収製品の製造に使用されている。接着剤は連続したフィルム又は層の形態で堆積しないが、細孔性であるので、接着剤が少量づつ小さなアイランドを形成し、これらアイランドは互いに接続し得、しかも、相ライドに繊維が接合する。従って、概して、フィルムの伸縮による接着剤／繊維組立体の変形は極度に小さくなる。
【００１９】
この方法では、接合層は、樹脂であろうと、接着剤であろうと、複合材料の伸長に追従し、そして、しわになったり、破壊したりすることなく、伸縮変形を元の状態に回復してその初期状態に戻る。
【００２０】
流体状又はペースト状で塗布される接合材料は、実質的に、等方性伸縮特性、言い換えれば、全ての方向に等しい伸縮特性を有する。他方、フロック加工により繊維が適用されるフィルムは、様々な方向に分化された伸縮特性を有し得る。例えば、装置の流れ方向、言い換えれば、フィルムの供給方向に対して、横断方向より高い伸縮特性を有し得る。逆に、好ましくは、フィルムは、横断方向及び装置の流れ方向の二方向に実質的に同程度の伸縮特性を有し得る。これにより、乳幼児用おむつや幼児用トレーニングパンツ等のような最終製品の生産用の半加工製品としての使用が容易になる。
【００２１】
伸縮性フィルムは、一つの主たる引き伸ばし方向において、又は、幾つかの主たる引き伸ばし方向（例えば、装置の流れ方向及び横断方向）において、乳幼児用おしめ等のような衣類における構成材として使用するのに十分な、引き伸ばしと原長への回復による変形能力を有するフィルムを意図している。典型的には、有利な実施例によれば、樹脂フィルム及び繊維から成る接合材料の伸縮性は、複合材料が８０％引き伸ばしの疲労サイクルに耐えることができ、最大永久変形が２０％以下を記録するようなものである。
【００２２】
使用可能な市販の実用伸縮性ポリマーフィルムは以下の通りである。
（Ａ）Polyurethane UE30 S MATT L
供給者：Chiorino Spa 
via S. Agata 9, 13900 Biella Italy
（Ｂ）Elastic bubble film AB 1312/99
供給者：Rheinische Kunststoffwerke 
Alkorstrasse 6, 83512 Wasserburg/Inn (Germany)
（Ｃ）Elastic film Flexaire 100
供給者：Tredegar Industries Inc.
1100 Boulders Parkway, Richmond Virginia 23225
（Ｄ）Elastic film EXXON
供給者：ExxonMobil Chemical Europe
Bayton Technology & Engineering Complex
Baytown Texas 77520-2101
（Ｅ）Elastic film HB001 XC001 8 (110-40um)
供給者：Lo Presti
Via XX Settembre, 30, 22100 Como
【００２３】
より一般的には、適当な伸縮特性を有するポリマーフィルムは、ポリオレフィンやエチレン−ポリプロピレン共重合体のような付加重合体
及び縮合重合体を基礎とするものであり得るが、スチレンブタジエンやポリウレタンを基礎とするフィルムでもよい。伸縮性合成樹脂から成る他の材料の例は、この明細書の序文で引用した特許文献に示されている。
【００２４】
通気性を有する細孔性伸縮フィルムを使用してもよい。
【００２５】
繊維を接合するために伸縮性材料として使用可能な接着剤は、ポリオレフィンや合成ゴムを基礎とし得る。本発明における用途に適した伸縮特性を有し、上述した目的のために、多孔性又は格子状、言い換えれば、不連続な分布を形成し得る市販の接着剤の例は、以下の通りである。
・Sanicare HM 6700（熱溶解接着剤を基礎としたポリオレフィン）
・Sanicare HM 521 VP（熱溶解接着剤を基礎としたポリオレフィン）
・Sanicare HM 6540（伸縮性熱溶解接着剤を基礎としたゴム）
・ECOMELT H 339 UV（伸縮性熱溶解接着剤を基礎としたゴム）
供給者：Henkel Sanicare
40191 Dusseldorf Germany
・H53 （熱溶解接着剤を基礎としたエチレン酢酸ビニール）
供給者：Nuova Unicol（登録商標） srl
via 1° maggio, 18, 31043 Fontanelle (TV) - Italy
【００２６】
接着剤に代えて、重合可能な伸縮性水発泡性樹脂を、それらが、フィルム上に層を形成するために展開されコーティングされ得るように使用することができる。その後、これらの材料はオーブンで交差接合される。この特定応用に適した実用可能な伸縮性樹脂は以下の通りである。
（１）ACRONAL 579S：アクリロニトリル共重合体及びアクリル酸エステルを基礎とする熱交差接合樹脂（供給者：BASF-Germany）
（２）CRILAT 4710及び4735：アクリルスチレン樹脂（供給者：VINAVIL）
（３）PRIMAL NW185及びPRIMAL ECO36：熱交差接合アクリル樹脂（供給者：Acril Nova s.r.l. - italy）
【００２７】
実施可能な実施例によれば、ポリマーフィルムは、５〜４００μｍ、好ましくは、２０〜２００μｍ、より好ましくは３０〜７０μｍの範囲の厚みを有する。繊維は、表面積当たりの繊維量が２ｇ／ｍ２〜１００ｇ／ｍ２、好ましくは、５ｇ／ｍ２〜４０ｇ／ｍ２、より好ましくは、７〜２９ｇ／ｍ２の範囲で、フィルムの一面又はフィルムの各面に適用され得る。繊維の接合材料の量は、乾燥又は交差接合後の重量で、各面において１〜３０ｇ／ｍ２、好ましくは、５〜１０ｇ／ｍ２の範囲であり得る。
【００２８】
有利には、繊維は、０．３〜３．３ｄｔｅｘのカウントを有し得、かつ、０．２〜１．５ｍｍの範囲の長さを有し得る。繊維は、概して、ビスコース、ポリエステル、ポリプロピレン、二成分混合物、コットン、ウール、ポリエチレン、ＰＬＡ又は生分解性繊維であり得る。
【００２９】
さらに、本発明は、上述した複合材料で形成された構成材を少なくとも一つ有する吸収製品に関する。
【００３０】
本発明のさらなる有利な特徴及び実施例は、添付の特許請求の範囲に示されている。
【発明を実施するための最良の形態】
【００３１】
図１は、第一実施例によるフロック加工伸縮性フィルム(a flocked elastic film)の製造システムを非常に図式的に示している。この種のシステムは、本質的に公知であり、イミテーションベルベットの製造に一般的に使用されている。この種のシステムは、本発明によるフィルムの製造に適応され得る。この明細書では、当業者に公知の構造上の細部を除いて、構造を簡単に説明する。
【００３２】
符号Ｂ１は、処理されるべき伸縮性フィルムＦのリールを示しており、フィルムＦは、矢印ｆに沿って巻外され、フロック加工装置１へ送られる。フィルムは、装置の流れ方向（ＭＤ）、言い換えれば、供給方向に伸縮性を有し得、かつ、好ましくは、前後方向（ＣＤ）に伸縮性を有する。
【００３３】
フロック加工装置１の上流には、コーティングステーション３が配置されており、コーティングステーション３では、熱溶解コーティングシステム５又は他の適当な手段が、フィルム上にフロック加工繊維の接着層を形成する熱溶解接着剤Ｒ又は重合性樹脂ＲをフィルムＦの上面に分配(distribute)する。接着層を形成する樹脂又は接着剤は、処理終了時に伸縮性がある材料である。コーティングユニット５の下流には、フィルムＦ上に樹脂又は接着剤Ｒを分配するドクター７が配置されている。ドクター７は平坦な縁部を有し、前記縁部は、フィルムの表面から所定の間隔を置いて配置され、かつ、フィルムの表面と並行に配置され、それにより、一定の厚みを持った均一な層がフィルム上に展開される。他方、歯付き外形を有するドクターを設けてもよい。フィルムＦの表面に歯が接するようにドクターを位置決めすることによって、フィルムＦには均一な厚さの樹脂のストリップが展開され、前記ストリップは、歯の高さと大体同じ高さを有し、かつ、そのフィルムの移動方向を横切る方向の幅が、ドクターの下部の一つの歯と次の歯との間の長さに相当する。ドクター７は、逆圧ローラ９又はフィルムＦが載るコンベアベルト等のような他の適当な逆圧手段と協働する。
【００３４】
図１に示されたフロック加工装置は、二つのステーションを有するが、一つのステーション又は二つ以上のステーションを使用することも可能である。各ステーションは、調整可能な量の繊維１３をフィルムＦ上に供給する計量装置１１を有する。繊維１３が落とされる領域は、垂直で、かつ、フィルムに対して直角な方向に向けられた力線(force lines)を有する静電場中に入れられる。静電場は、フィルムＦの上方及び下方に位置決めされた二つの電極１５及び１７によって得られる。この方法では、繊維は、フィルムの上面に展開された樹脂の層に固着し、静電場の力線によって正しい向きにされる。
【００３５】
フィルムの下方に配置された振動器１９は、高振動数でフィルムを振動させ、繊維の正確な分布を可能にし、樹脂に正しく接着されない繊維を除去する。これらの除去された繊維は、吸引装置２１によって吸い上げられる。
【００３６】
フロック加工装置の下流において、フィルムはステーション２３を通過させられる。ステーション２３の形式は、繊維を接着するために用いられた材料Ｒの種類に依存して変更することができる。仮にこの材料Ｒが熱重合性樹脂(hot polymerizable resin)であるとすると、ユニット、即ち、ステーション２３は、オーブンであり得る。他方、好ましくは、この接着材料Ｒが熱溶解樹脂である場合、ユニット２３は冷却ユニットであり、この冷却ユニットで、熱溶解接着剤は、それが完全に硬化するまで冷却される。その後、オーブンから送られるフィルムは、リールＢ２に再巻取りされる。
【００３７】
図示実施例では、フィルムＦを装置の流れ方向に緊張した状態で保持し、緊張され引き伸ばされたフィルムにフロック加工繊維を適用するために、少なくとも一方が動力付きローラを有する二組のローラ２０及び２２が設けられている。しかし、これは必須ではなく、フィルムは、緩められた状態で、言い換えれば、引き伸ばされていない状態でフロック加工装置１を通して供給され得る。好ましい実施例によれば、フィルムＦは、緩められた方法で、言い換えれば、予め引き伸ばされずに供給されている。
【００３８】
図２は、図１における生産ラインに関する変形実施例を示している。同一の符号は、図１の構成要素と同一又は、それに対応する構成要素を示している。この実施例では、二つのフロック加工装置１及び１Ａが設けられている。これらのフロック加工装置の各々は単一である。第一フロック加工装置は、図１に関して説明された同一の加工装置によって先行して理解されている。オーブン２３の下流には、全体を符号５Ａで示した熱溶解接着剤を塗布するためのノズル又はユニットを備えたコーティングステーション３Ａが配置されており、このコーティングステーション３Ａは、フィルムＦの、フロック加工装置１によってフロック加工された面とは反対の面に樹脂又は接着剤を塗布する。ユニット５Ａの下流には、ドクター７Ａが配置されている。ドクター７Ａは、第一フロック加工装置１と同じように構成された第二フロック加工装置１ＡにフィルムＦが入る前に、接着剤又は樹脂を均一に広げる。フロック加工装置１Ａの下流には、ユニット２３の機能と同様の機能を有するユニット２３Ａが配置されている。従って、フィルムＦは、両面がフロック加工され、リールＢ２に巻き取られる。
【００３９】
図３及び図４は、図１における生産ラインで得られたフィルムの一部を、緩められた状態と伸ばされた状態の二つの状態で各々示している。繊維１３は、フィルムの伸長方向に対してほぼ直角に配置されている。フィルムＦと、フィルムＦ上に塗布された樹脂又は接着剤Ｒとは、伸縮特性を有し、その結果、フィルムが引張応力を受けると（図３Ｂ参照）、フィルムＦは引き伸ばされ、繊維１３は相互に離されるが、損傷はなく、正確に接着された状態を維持する。さらに、伸縮性フィルム及びそれに対する接着剤の引き伸ばしが均一であれば、繊維は実質的に均一な分布を維持する。
【００４０】
図５は、上述の方法によって得られたフロック加工伸縮性フィルムの実施可能な応用例、所謂、トレーニングパンツを示している。トレーニングパンツは、全体が符号Ｐで示されている。トレーニングパンツは、本質的に公知の方法で、サイドバンド又はストリップＳを備え、前記サイドバンド又はストリップＳは、幼児のウェスト周りを締め付ける。図示実施例において、サイドバンド又はストリップＳには、各々、中間ラインＬＭに沿って接合された二つ部分のフロック加工フィルムＦが使用されている。フィルムの二つの部分の接合は、熱接着、超音波接着、糊付け又は他の公知の方法により行われ得る。フロック加工繊維１３は、熱可塑性プラスチック材料で形成され得、その結果、たとえ、サイドバンドＳを形成する二つのフィルム部分が重なる接合領域にフロック加工繊維を用いたとしても、それらが接合を邪魔することはない。また、代わりに、ビスコース繊維を使用しても、フィルムのコーティング、言い換えれば、フィルム上の繊維１３の接合は可能である。
【００４１】
選択的に、有利な実施例によれば、トレーニングパンツＰは、パンツの隙間全体を囲み、ウェスト周りで幼児を囲む伸縮性バンドを有し得る。この場合、環状ストリップ又はバンドを形成するために、単一ストリップのフロック加工伸縮性フィルムが上下の縁部に沿って接合され得る。
【００４２】
図６は、本発明によるフロック加工伸縮性フィルムの別の使用方法を示している。この実施例では、フロック加工伸縮性フィルムが適用される対象はおむつＰ１であり、このおむつＰ１は、その背部の端部に二つの伸縮性タブＬが設けられている。これらのタブは本発明によるフロック加工伸縮性フィルムで形成されており、これらのタブには、タブをおむつの前部に接着するために、（公知の方法で）Ｖｅｌｃｒｏ（登録商標）から成る接合材料部分Ｇが設けられている。
【００４３】
図面は、単に実施可能な実施例と、本発明の使用方法を示しているだけであり、本発明に基づく概念の範囲から逸脱することなく、形態及び構成を変更することができることは理解される。特許請求の範囲における参照符号は何れも、上述の説明と照らし合わせて読み易くするためだけに付されたものであり、保護範囲を限定するものではない。
【図面の簡単な説明】
【００４４】
【図１】本発明による材料の実施可能な生産ラインの概略側面図である。
【図２】別の実施例の実施可能な生産ラインの概略側面図である。
【図３】図１における生産ラインで製造された材料の一部の緩められた状態を示している。
【図４】図１における生産ラインで製造された材料の一部の圧力下での伸長状態を示している。
【図５】本発明による材料を使用して製造されたトレーニングパンツを示している。
【図６】本発明による材料を使用した構成材により製造されたおむつを示している。
【図１】
2008535706.tif 000003
【図２】
2008535706.tif 000004
【図３】
2008535706.tif 000005
【図４】
2008535706.tif 000006
【図５】
2008535706.tif 000007
【図６】
2008535706.tif 000008
【手続補正書】
【提出日】平成18年11月6日(2006.11.6)
【手続補正１】
【補正対象書類名】特許請求の範囲
【補正対象項目名】全文
【補正方法】変更
【補正の内容】
【特許請求の範囲】
【請求項１】
ポリマー材料で形成された伸縮性フィルムと、
接合材料から成る層によって、前記フィルムの少なくとも一方の面に固定されたフロック加工繊維から成るコーティングと
を有する複合材料において、
前記接合材料が不連続的に分布され、かつ、
前記少なくとも一方の面における面積当たりの繊維量が、５ｇ／ｍ２〜４０ｇ／ｍ２の範囲にある
ことを特徴とする複合材料。
【請求項２】
前記接合材料から成る接合層が伸縮特性を有する
ことを特徴とする請求項１に記載の複合材料。
【請求項３】
装置の流れ方向を横切る方向に優位な伸縮性を有する
ことを特徴とする請求項１又は２に記載の複合材料。
【請求項４】
相互の直交する二つの方向に伸縮性を有する
ことを特徴とする請求項１又は２に記載の複合材料。
【請求項５】
元の長さの８０％引き伸ばしを行う応力サイクルの後の永久変形が、約２０％か又は約２０％未満である
ことを特徴とする請求項１〜４の何れか一項に記載の複合材料。
【請求項６】
ポリマー材料で形成された前記伸縮性ポリマーフィルムが、５〜４００μｍの範囲の厚みを有し、好ましくは、２０〜２００μｍの厚みを有し、より好ましくは３０〜７０μｍの厚みを有する
ことを特徴とする請求項１〜５の何れか一項に記載の複合材料。
【請求項７】
前記少なくとも一方の面における、少なくとも一方の面の面積当たりの繊維の量が、７ｇ／ｍ２〜２０ｇ／ｍ２の範囲にある
ことを特徴とする請求項１〜６の何れか一項に記載の複合材料。
【請求項８】
各面において、１〜３０ｇ／ｍ２の範囲、好ましくは、５〜１０ｇ／ｍ２の範囲の量の繊維接合材料が、前記少なくとも一方の面に塗布され、
前記重量が乾燥した又は交差接合した製品に基づいて決められる
ことを特徴とする請求項１〜７の何れか一項に記載の複合材料。
【請求項９】
前記繊維が熱可塑性繊維である
ことを特徴とする請求項１〜８の何れか一項に記載の複合材料。
【請求項１０】
前記繊維が、０．３〜３．３ｄｔｅｘのカウントを有する
ことを特徴とする請求項１〜９の何れか一項に記載の複合材料。
【請求項１１】
前記繊維が、０．２〜１．５ｍｍの範囲の長さを有する
ことを特徴とする請求項１〜１０の何れか一項に記載の複合材料。
【請求項１２】
両面に、フロック加工繊維から成るコーティングを有する
ことを特徴とする請求項１〜１１の何れか一項に記載の複合材料。
【請求項１３】
前記伸縮性フィルムが、ポリオレフィン、エチレン・プロピレン共重合体、スチレンブタジエン、ポリウレタンから成る群から選択されるポリマーを用いて製造される
ことを特徴とする請求項１〜１２の何れか一項に記載の複合材料。
【請求項１４】
前記接合層が伸縮性重合樹脂で形成されている
ことを特徴とする請求項１〜１３の何れか一項に記載の複合材料。
【請求項１５】
接合層を形成する前記伸縮性重合樹脂が、アクリロニトリル共重合体及びアクリル酸エステルに基づく樹脂、アクリルスチレン樹脂、アクリル熱架橋接合樹脂から成る群から選択される
ことを特徴とする請求項１５に記載の複合材料。
【請求項１６】
前記フロック加工繊維の接合材料が接着剤である
ことを特徴とする請求項１〜１３の何れか一項に記載の複合材料。
【請求項１７】
前記接着剤が熱溶解接着剤である
ことを特徴とする請求項１６に記載の複合材料。
【請求項１８】
前記接着剤がポリオレフィン又は合成ゴムを基礎とする
ことを特徴とする請求項１６又は１７に記載の複合材料。
【請求項１９】
請求項１〜１８の何れか一項に記載の複合材料によって形成される少なくとも一つの構成要素を有する吸収性物品。
【請求項２０】
伸縮性閉鎖タブを備えた乳幼児用おむつであって、
前記伸縮性タブの少なくとも一部が、請求項１〜１８の何れか一項に記載の複合材料で形成されている
ことを特徴とする乳幼児用おむつ。
【請求項２１】
ウェストの高さに少なくとも一つの伸縮性バンドを有するトレーニングパツであって、
少なくとも一部が、請求項１〜１８の何れか一項に記載の複合材料で形成されている
ことを特徴とするトレーニングパンツ。
【請求項２２】
ポリマー材料で形成された伸縮性ポリマーフィルムと、
前記フィルムの少なくとも一方の面に分配された接合材料から成る層上にフロック加工された繊維で形成されたコーティングと
を備えた複合製品の製造方法において、
前記接合材料を不連続的に分布し、
前記繊維を、面積当たりの繊維量が５ｇ／ｍ２〜４０ｇ／ｍ２の範囲で、前記少なくとも一方の面に分布して接合した
ことを特徴とする複合製品の製造方法。
【請求項２３】
液状又はペースト状の接合材料を前記少なくとも一方の面に塗布し、
フロック加工により、繊維を前記接合材料上に分配し、
前記接合材料を硬化し、
硬化した接合材料が伸縮特性を維持している
ことを特徴とする請求項２２に記載の製造方法。
【請求項２４】
伸縮性フィルムの両面にフロック加工によって繊維をコートした
ことを特徴とする請求項２２又は２３に記載の製造方法。
【請求項２５】
伸縮特性を有する接合材料の層を、前記ポリマー伸縮性フィルムに設けた
ことを特徴とする請求項２２〜２４の何れか一項に記載の製造方法。
【請求項２６】
前記フロック加工された繊維が、フィルムの両面に設けられる
ことを特徴とする請求項２２〜２５の何れか一項に記載の製造方法。
【請求項２７】
前記繊維及び前記接合材料が、７〜２０ｇ／ｍ２の範囲にある繊維量が前記少なくとも一方の面に接合されたままになるように分配される
ことを特徴とする請求項２２〜２６の何れか一項に記載の製造方法。
【国際調査報告】
2008535706.tif 000009
2008535706.tif 000010
2008535706.tif 000011